"エレクトロクロミック物品を製造する方法であって、エレクトロクロミック化合物からなる層が、透明あるいは半透明の電導性基板の表面における一部のみを覆い、面上の少なくとも他の部分を覆わないように、エレクトロクロミック化合物からなる層を、透明あるいは半透明の電導性基板の表面に堆積するa工程、上記電導性基板の表面におけるエレクトロクロミック化合物からなる層に覆われていない部分に、上記エレクトロクロミック化合物の還元剤または酸化剤である酸化還元剤を堆積させるb工程、酸化還元剤によって上記エレクトロクロミック化合物が還元または酸化されることができる十分な時間で、上記a工程にて堆積した上記エレクトロクロミック化合物からなる層、及び上記b工程にて堆積した上記酸化還元剤の層を、電解液に接触させるc工程、および、洗浄および/または乾燥によって上記電解液を除去するd工程、の連続する工程を包含することを特徴とするエレクトロクロミック物品の製造方法。上記a工程は、上記b工程の後に行われることを特徴とする請求項1に記載のエレクトロクロミック物品の製造方法。上記酸化還元剤は、上記エレクトロクロミック化合物の還元剤であることを特徴とする請求項1または2に記載のエレクトロクロミック物品の製造方法。上記電導性基板は、スズをドープした酸化インジウムITO、スズをドープした酸化フッ素FTO、または電導性有機ポリマーからなることを特徴とする請求項1~3の何れか1項に記載のエレクトロクロミック物品の製造方法。上記酸化還元剤は、Ni、Mo、Cu、Co、In、Fe、Zn、Si、Ag、Ti、Al、好ましくはCu、Ni、Ag、Ti、及びAlからなり、全て金属状態である群から選択されることを特徴とする請求項1~4の何れか1項に記載のエレクトロクロミック物品の製造方法。上記エレクトロクロミック化合物は、ヘキサシアノメタレート、WO3、V2O5、NiO、及びエレクトロクロミックポリマーの中から選択されることを特徴とする請求項1~5の何れか1項に記載のエレクトロクロミック物品の製造方法。上記酸化還元剤は、上記エレクトロクロミック化合物からなる層の縁、または該縁の近傍に接触するように堆積されることを特徴とする請求項1~6の何れか1項に記載のエレクトロクロミック物品の製造方法。上記酸化還元剤は、1つ以上の連続領域、または多数の不連続点に堆積されることを特徴とする請求項1~7の何れか1項に記載のエレクトロクロミック物品の製造方法。上記c工程における上記接触は、上記電解液に浸す、あるいは上記電解液をスプレーすることによって行われることを特徴とする請求項1~8の何れか1項に記載のエレクトロクロミック物品の製造方法。上記c工程における上記接触の時間は、30秒と15分との間、好ましくは1分と8分との間であることを特徴とする請求項1~9の何れか1項に記載のエレクトロクロミック物品の製造方法。実施例ポリ3,4-エチレンジオキシチオフェンPEDOTの薄層は、スズをドープした酸化インジウムITO厚さ:250nmの被覆物を含むポリエチレンテレフタレートからなる透明支持体上に、電着法により堆積された。この薄層は、面積にして4cm2ほどの正方形の形をしている。この正方形の4辺全てに沿って、それらのすぐ近辺に、銅めっきが成されたビニールテープ3M1245が設けられた。上記によって構成された組立品は、プロピレンポリカーボネート1Mの中の過塩素酸テトラブチルアンモニウムTBAClO4の水溶液に浸された。被着されたPEDOTは徐々に青色に発色していく一方、酸化された銅は黒色に発色し、それに伴って還元剤は分解された。上記組立品が上記水溶液に浸されてから1分ほどが経ったとき、被着された上記エレクトロクロミック薄層の発色はそれ以上活発化しなかった。このように加工されたエレクトロクロミック物品は電解液から取り出され、洗浄処理され、乾燥された。"